СПОСОБ ПОВЫШЕНИЯ ТЕПЛОУСТОЙЧИВОСТИ ПОРИСТЫХ ТЕЛ, СОДЕРЖАЩИХ НЕРЖАВЕЮЩУЮ СТАЛЬ ИЛИ СПЛАВ

1. Способ обработки пористого изделия, выполненного из порошкообразной нержавеющей стали или порошкообразного металлического сплава, который при окислении образует поверхностную окись, причем упомянутый способ содержит следующие этапы:
предварительный нагрев пористого изделия в окислительной среде, так что на поверхностях пористого изделия образуется окисный слой;
спекание тела в инертной или восстановительной среде.
2. Способ по п.1, в котором на этапе предварительного нагрева происходит предварительное нагревание пористого изделия до температуры между 700 и 900°С.
3. Способ по п.1, в котором этап спекания выполняют при температуре, которая приближается к температуре плавления материала, из которого состоит изделие.
4. Способ по п.1, в котором этап спекания выполняют в среде аргона.
5. Способ по п.1, в котором этап спекания выполняют в среде водорода.
6. Способ обработки пористого изделия, выполненного из порошка нержавеющей стали группы 300 или 400, или порошка металлического сплава, который при окислении образует окись на его поверхностях, причем упомянутый способ содержит следующие этапы:
предварительный нагрев пористого изделия до температуры между 700 и 900°С в окислительной среде, так что на поверхностях пористого изделия образуется окисный слой;
спекание тела в инертной или восстановительной среде при температуре, которая приближается к температуре плавления материала, из которого состоит изделие.
7. Способ по п.6, в котором этап спекания проводят в регулируемой среде.
8. Способ по п.6, в котором этап спекания проводят в среде аргона.
9. Способ по п.6, в котором этап спекания проводят в среде водорода.
10. Способ усовершенствования в процессе обработки пористого металлического тела, следующем за образованием пористого тела из порошка, содержащего нержавеющую сталь группы 300 или 400, или металлического сплава, который при окислении образует поверхностную окись, например, окись хрома, окись алюминия или окись кремния; упомянутое усовершенствование содержит:
нагревание тела в окислительной среде, так что на поверхностях пористого изделия образуется окисный слой;
спекание тела в инертной или восстановительной среде.
11. Способ по п.10, в котором на этапе нагрева выполняют нагревание тела до температуры в диапазоне 700-900°С.
12. Способ по п.10, в котором на этапе спекания повышают температуру тела до температуры, которая приближается к температуре плавления тела.